(57)【特許請求の範囲】
【請求項１】
下記化学式１のポリ乳酸繰り返し単位を含むハードセグメントと
下記化学式２のポリエーテル系ポリオール繰り返し単位らがウレタン結合を媒介として線状連結されているポリウレタンポリオール繰り返し単位を含むソフトセグメントとのブロック共重合体を含むポリ乳酸樹脂を含み、
前記ブロック共重合体は、前記ハードセグメントに含まれる前記ポリ乳酸繰り返し単位の末端カルボキシ基と前記ソフトセグメントに含まれる前記ポリウレタンポリオール繰り返し単位の末端ヒドロキシ基とがエステル結合で連結され、
長さ方向および幅方向のヤング率の合計は、３５０〜７５０ｋｇｆ／ｍｍ２であり、長さ方向および幅方向の初期引張強度の合計は、２０ｋｇｆ／ｍｍ２以上であるポリ乳酸樹脂フィルム：
【化１】
0005960725.tif 000006
0005960725.tif 000007
前記化学式１および２中、Ａは、炭素数２〜５の線状または分枝状アルキレン基であり、ｍは、１０〜１００の整数であり、ｎは、７００〜５，０００の整数である。
【請求項２】
ヘーズは３％以下であり、光透過率は８５％以上である、請求項１に記載のポリ乳酸樹脂フィルム。
【請求項３】
前記ポリ乳酸樹脂は、１６０〜１７８℃の溶融温度（Ｔｍ）および２５〜５５℃のガラス転移温度（Ｔｇ）を有する、請求項１に記載のフィルム。
【請求項４】
１００℃の温度で６０分間処理した後のフィルムの重量変化率は、０．０１〜３．０重量％である、請求項１に記載のフィルム。
【請求項５】
前記ポリエーテル系ポリオール繰り返し単位らは、その末端のヒドロキシ基とジイソシアネート化合物の反応により形成されたウレタン結合を媒介として線状連結されてポリウレタンポリオール繰り返し単位をなしている、請求項１に記載のフィルム。
【請求項６】
前記ポリ乳酸樹脂は、前記ポリウレタンポリオール繰り返し単位と結合されていないポリ乳酸繰り返し単位を含む、請求項１に記載のフィルム。
【請求項７】
前記ポリ乳酸樹脂は、１００，０００〜４００，０００の重量平均分子量を有する、請求項１に記載のフィルム。
【請求項８】
前記ポリ乳酸樹脂は、８０〜９５重量％のハードセグメントと、５〜２０重量％のソフトセグメントを含む、請求項１に記載のフィルム。
【請求項９】
前記ポリエーテル系ポリオール繰り返し単位らの末端ヒドロキシ基：ジイソシアネート化合物のイソシアネート基の反応モル比は、１：０．５０〜１：０．９９である、請求項５に記載のフィルム。
【請求項１０】
包装用として使用される、請求項１に記載のフィルム。
【請求項１１】
二軸延伸フィルム形態を有する、請求項１に記載のフィルム。
【請求項１２】
５〜５００μｍの厚さを有する、請求項１に記載のフィルム。
【請求項１３】
請求項１乃至１２のいずれか一項に記載のフィルムの製造方法であって
ポリエーテル系ポリオール繰り返し単位を有する重合体及びジイソシアネート化合物をウレタン反応させて、ポリエーテル系ポリオール繰り返し単位らがウレタン結合を媒介として線状連結された形態のポリウレタンポリオール繰り返し単位を有する重合体を形成し、
前記ポリウレタンポリオール繰り返し単位を有する重合体の存在下に、ポリ乳酸繰り返し単位の形成のための単量体を重合させて、ポリ乳酸樹脂を製造し、
前記ポリ乳酸樹脂を逐次二軸延伸法または同時二軸延伸法を適用して二軸延伸フィルムの形態に形成されたポリ乳酸樹脂フィルムの製造方法。
【発明の詳細な説明】
【技術分野】
【０００１】
本発明は、ポリ乳酸樹脂フィルムに関する。より具体的には、本発明は、ポリ乳酸樹脂
特有の生分解性を示しながらも、優れた柔軟性、機械的物性、安定性および透明性など最
適化した諸般物性を示すことによって、包装用などで有用に使用され得るポリ乳酸樹脂フ
ィルムおよびその製造方法に関する。
【０００２】
本出願は、２０１１年１月２５日に出願された韓国特許出願第１０−２０１１−０００７３６５号〜第１０−２０１１−０００７３６７号の出願日の利益を主張し、その内容全部は本明細書に含まれる。
【背景技術】
【０００３】
ポリエチレンテレフタレート（Ｐｏｌｙｅｔｈｙｌｅｎｅｔｅｒｅｐｈｔｈａｌａｔｅ）、ナイロン（Ｎｙｌｏｎ）、ポリオレフィン（Ｐｏｌｙｏｌｅｆｉｎ）または軟質ポリ塩化ビニル（ＰＶＣ）などの原油由来樹脂は、現在までも包装用材料など多様な用途の素材として広く使用されている。しかし、このような原油由来樹脂は、生分解性を有さないため、廃棄時に地球温暖化ガスである二酸化炭素などを多量排出するなど、環境汚染を誘発する問題がある。また、漸次に石油資源が枯渇していくことに伴って、最近は生分解性を示すバイオマス（Ｂｉｏ  ｍａｓｓ）由来の樹脂、代表的には、ポリ乳酸樹脂の使用が広く検討されている。
【０００４】
しかし、このようなポリ乳酸樹脂は、原油由来樹脂に比べて耐熱性や機械的物性などが充分ではないため、これを適用できる分野または用途に限界があるのが事実である。特に、ポリ乳酸樹脂を包装用フィルムなどの包装用材料として適用しようとする試みが行われたが、前記ポリ乳酸樹脂の低い柔軟性のため、このような適用は限界に至っている。
【０００５】
このようなポリ乳酸樹脂の限界を克服するために、ポリ乳酸樹脂に低分子量柔軟剤または可塑剤を添加したり、ポリ乳酸樹脂などにポリエーテル系または脂肪族ポリエステル系ポリオールを付加重合した可塑剤を導入したりするなどの方法が提案された。
【０００６】
しかし、これらの方法によりポリ乳酸樹脂を含む包装用フィルムなどを得ても、大部分の場合において柔軟性を向上させるのに限界があるのが事実である。しかも、前記可塑剤などが時間の経過によりブリードアウトして低い安定性を示し、包装内容物を汚染させるため、食品包装用材料などに不適合な場合が多かった。しかも、前記可塑剤成分のブリードアウトなどにより、包装用フィルムのヘーズが大きくなり、透明性が低くなる短所も存在した。また、柔軟性の向上にのみ集中する場合、機械的物性または耐ブロッキング性などが大幅に低下して包装用として使用するのに不適合になる場合が殆どであった。
【０００７】
そのため、ポリ乳酸樹脂特有の生分解性を示しながらも、優れた柔軟性、機械的物性、安定性および透明性など最適化した諸般物性を示すことによって、包装用などの用途として好ましく使用され得るフィルム素材の開発が継続して要請されている。
【発明の概要】
【発明が解決しようとする課題】
【０００８】
そこで、本発明は、ポリ乳酸樹脂特有の生分解性を示しながらも、優れた柔軟性、機械
的物性、安定性および透明性など最適化した諸般物性を示すポリ乳酸樹脂フィルムおよびその製造方法を提供することにその目的がある。
【課題を解決するための手段】
【０００９】
本発明は、下記化学式１のポリ乳酸繰り返し単位を含むハードセグメント；および下記化学式２のポリエーテル系ポリオール繰り返し単位らがウレタン結合を媒介として線状連結されているポリウレタンポリオール繰り返し単位を含むソフトセグメントを含むポリ乳酸樹脂を含み、長さ方向および幅方向のヤング率の合計は、３５０〜７５０ｋｇｆ／ｍｍ２であり、長さ方向および幅方向の初期引張強度の合計は、２０ｋｇｆ／ｍｍ２以上であるポリ乳酸樹脂フィルムを提供する：
【００１０】
【化１】
0005960725.tif 000002
【００１１】
前記化学式１および２中、Ａは、炭素数２〜５の線状または分枝状アルキレン基であり、ｍは、１０〜１００の整数であり、ｎは、７００〜５，０００の整数である。
【発明を実施するための形態】
【００１２】
以下、本発明の具体的な実施形態によるポリ乳酸樹脂フィルムについて説明する。
【００１３】
本発明の一実施形態によれば、下記化学式１のポリ乳酸繰り返し単位を含むハードセグメント；および下記化学式２のポリエーテル系ポリオール繰り返し単位らがウレタン結合を媒介として線状連結されているポリウレタンポリオール繰り返し単位を含むソフトセグメントを含むポリ乳酸樹脂を含み、長さ方向および幅方向のヤング率の合計は、約３５０〜７５０ｋｇｆ／ｍｍ２であり、長さ方向および幅方向の初期引張強度の合計は、約２０ｋｇｆ／ｍｍ２以上であるポリ乳酸樹脂フィルムが提供される：
【００１４】
【化２】
0005960725.tif 000003
【００１５】
前記化学式１および２中、Ａは、炭素数２〜５の線状または分枝状アルキレン基であり、ｍは、１０〜１００の整数であり、ｎは、７００〜５，０００の整数である。
【００１６】
このようなフィルムの主な成分であるポリ乳酸樹脂は、基本的に前記化学式１で表されるポリ乳酸繰り返し単位をハードセグメントとして含む。また、前記ポリ乳酸樹脂は、ポリウレタンポリオール繰り返し単位をソフトセグメントとして含むが、このようなポリウレタンポリオール繰り返し単位は、前記化学式２で表されるポリエーテルポリオール繰り返し単位らがウレタン結合（−Ｃ（＝Ｏ）−ＮＨ−）を媒介として線状連結されている構造を有するものである。
【００１７】
このようなポリ乳酸樹脂およびフィルムは、基本的にポリ乳酸繰り返し単位をハードセグメントとして含むことによって、バイオマス由来樹脂特有の生分解性を示す。また、本発明者らの実験結果、前記ポリウレタンポリオール繰り返し単位をソフトセグメントとして含むことによって、前記ポリ乳酸樹脂は大幅に向上した柔軟性を示すばかりか、優れた透明性、低いヘーズ値および向上した安定性を示すフィルムの提供を可能にすることが明らかになった。
【００１８】
また、前記ポリ乳酸樹脂からなるフィルムは、温度２０℃および相対湿度６５％下で、Ｉｎｓｔｒｏｎ  １１２３  ＵＴＭ万能試験器を使用して延伸速度３００ｍｍ／分、グリップ間距離１００ｍｍの条件で、幅１０ｍｍ、長さ１５０ｍｍの試片に対して引張試験した時、長さ方向および幅方向のヤング率の合計は、約３５０〜７５０ｋｇｆ／ｍｍ２、好ましくは約４５０〜６５０ｋｇｆ／ｍｍ２、より好ましくは約５００〜６００ｋｇｆ／ｍｍ２であり、長さ方向および幅方向の初期引張強度の合計は、約２０ｋｇｆ／ｍｍ２以上、好ましくは約２０〜６０ｋｇｆ／ｍｍ２の物性を有する。このようなフィルムの物性は、上述したポリ乳酸樹脂の構造的特性などに起因することができる。
【００１９】
特に、前記ポリ乳酸樹脂は、ポリエーテルポリオール繰り返し単位をジイソシアネート化合物と反応させて多数のポリエーテルポリオール繰り返し単位らがウレタン結合で線状連結されたポリウレタンポリオール繰り返し単位を形成した後、これをポリ乳酸繰り返し単位と共重合させたブロック共重合体を含むことができる。前記ポリ乳酸樹脂がこのように得られたブロック共重合体を含むことによって、これを含むフィルムは柔軟性のみならず、機械的物性など他の諸般物性の側面から最適化した特性を示すことができ、例えば、上述したヤング率の合計範囲および初期引張強度の合計範囲を満たすことができる。また、このようなフィルムの優れた物性は、前記ポリ乳酸樹脂を利用した後述するフィルムの最適化した製造方法または形態（例えば、二軸延伸フィルムなどの形態）などに起因することもできる。そして、前記ポリ乳酸樹脂が前記ブロック共重合体などを含むことによって、ソフトセグメントなどの成分や残留単量体がブリードアウトされることが減少して、前記フィルムが優れた安定性を示し、高温で熱処理時にも比較的低い重量変化率を示すことができる。また、前記ブリードアウトなどの減少によって、前記フィルムは優れた透明性および低いヘーズなどを示すことができる。
【００２０】
一方、前記フィルムが特定のヤング率の合計範囲を満たすことによって、このようなフィルムは、包装用などの用途に最適化した柔軟性およびスチフネス（ｓｔｉｆｆｎｅｓｓ）を示すことができる。これとは異なり、前記ヤング率の合計が過度に低くなる場合、フィルムの製膜および加工工程時に拡散や緩さが発生し、取り扱い性、スリット（Ｓｌｉｔ）加工性または形態維持特性が不良になり得る。また、ラップフィルムの使用時、フィルムのスリップ性の不足で離型性が不足するようになったり、容器などの物品や食品を包む前にフィルム変形で効率的な包装が困難となったりし得る。反対に、ヤング率の合計が過度に高くなる場合、フィルムの柔軟性が低く、スチフネスが過度に高いため、包装加工時にフィルムが折られると、折り線（ｆｏｌｄｉｎｇ  ｌｉｎｅ）がそのまま残って外観上不良になったり、フィルムの包装時に騒音が激しく発生したり、包む物品や食品の形状通りに変形しなくなったりするため、包装に困難を招き得る。
【００２１】
そして、前記フィルムは、前記ヤング率と同一の条件下で引張試験した時、上述した特定の初期引張強度の合計範囲を満たすものである。もし、初期引張強度がこれに至らない場合、フィルムの取り扱い性が不良になり、包装後にも簡単に破断されて内容物の損傷の危険が発生し得る。これとは異なり、前記一実施形態のフィルムは、特定の初期引張強度の合計範囲を満たすことによって、包装用などの用途で好ましく使用可能な優れた機械的物性を示すことができる。
【００２２】
したがって、前記一実施形態のポリ乳酸樹脂フィルムは、生分解性を示しながらも、優れた柔軟性、機械的物性、安定性および透明性など諸般物性を示すことによって、包装用などの用途で非常に好ましく使用され得る。
【００２３】
以下、一実施形態のフィルムについてより具体的に説明する。まず、フィルムの主成分であるポリ乳酸樹脂について詳しく説明した後、これを含むフィルムについて具体的に説明する。
【００２４】
前記フィルムに含まれるポリ乳酸樹脂において、ハードセグメントに含まれている化学式１のポリ乳酸繰り返し単位は、ポリ乳酸単一重合体（ｈｏｍｏｐｏｌｙｍｅｒ）またはこれをなす繰り返し単位を称すことができる。このようなポリ乳酸繰り返し単位は、当業者によく知られたポリ乳酸単一重合体の製造方法により得ることができる。例えば、Ｌ−乳酸またはＤ−乳酸から環状２単量体であるＬ−ラクチドまたはＤ−ラクチドを生成しこれを開環重合する方法で得たり、Ｌ−乳酸またはＤ−乳酸を直接脱水縮重合する方法で得たりすることができ、この中でも開環重合法は、これを通じてより高い重合度のポリ乳酸繰り返し単位を得ることができるため好ましい。また、前記ポリ乳酸繰り返し単位は、Ｌ−ラクチドおよびＤ−ラクチドを一定の比率に共重合して非結晶性を有するように製造されることもできるが、前記ポリ乳酸樹脂を含むフィルムの耐熱性をより向上させるために、前記Ｌ−ラクチドまたはＤ−ラクチドのいずれか一つを使用して単一重合する方法で製造することが好ましい。より具体的には、光学純度約９８％以上のＬ−ラクチドまたはＤ−ラクチド原料を使用して開環重合することによって前記ポリ乳酸繰り返し単位を得ることができ、光学純度がこれに至らないと前記ポリ乳酸樹脂銀の溶融温度（Ｔｍ）が低くなり得る。
【００２５】
また、前記ソフトセグメントに含まれているポリウレタンポリオール繰り返し単位は、前記化学式２のポリエーテルポリオール繰り返し単位らがウレタン結合（−Ｃ（＝Ｏ）−ＮＨ−）を媒介として線状連結されている構造を有する。より具体的には、前記ポリエーテル系ポリオール繰り返し単位らは、アルキレンオキシドのような単量体を開環（共）重合して得られる重合体またはこれをなす繰り返し単位を称すものであって、その末端にヒドロキシ基を有することができる。このような末端ヒドロキシ基がジイソシアネート化合物と反応して前記ウレタン結合（−Ｃ（＝Ｏ）−ＮＨ−）を形成することができ、このようなウレタン結合を媒介として前記ポリエーテル系ポリオール繰り返し単位らが互いに線状連結されて前記ポリウレタンポリオール繰り返し単位をなすことができる。このようなポリウレタンポリオール繰り返し単位をソフトセグメントとして含むことによって、前記ポリ乳酸樹脂を含むフィルムの柔軟性が大幅に向上することができる。また、このようなポリウレタンポリオール繰り返し単位は、前記ポリ乳酸樹脂またはこれを含むフィルムの耐熱性、耐ブロッキング性、機械的物性または透明性などを低下させることなく、優れた諸般物性を示すフィルムの提供を可能にする。
【００２６】
一方、従来はポリエステルポリオール繰り返し単位がウレタン結合で連結されたソフトセグメントを含むポリ乳酸系共重合体が知られている。しかし、このようなポリ乳酸系共重合体は、ポリエステルポリオールとポリ乳酸の低い相溶性などにより、フィルムの透明性が低下し、ヘーズ値が高くなるなどの問題点があった。また、このようなポリ乳酸系共重合体は、分子量分布が広く、ガラス転移温度が過度に低いため、溶融特性が不良でフィルム押出状態が良くないし、フィルムの機械的物性、耐熱性および耐ブロッキング性も充分ではなかった。
【００２７】
そして、３官能以上のイソシアネート化合物を使用してポリエーテルポリオール繰り返し単位がポリ乳酸繰り返し単位と分枝状で共重合されているポリ乳酸系共重合体や、前記ポリエーテルポリオール繰り返し単位およびポリ乳酸繰り返し単位を共重合した後、これをウレタン反応で鎖延長させた形態のポリ乳酸系共重合体もまた従来知られていた。しかし、これらの従来知られていたポリ乳酸系共重合体もまた前記ハードセグメントに対応するポリ乳酸繰り返し単位のブロックの大きさが小さく、ガラス転移温度が過度に低いため、フィルムの耐熱性、機械的物性および耐ブロッキング性などが充分ではないばかりか、分子量分布が広く、溶融特性が不良でフィルム押出状態が不良になるなどの問題点を依然として有していた。
【００２８】
しかも、このような形態のポリ乳酸樹脂からなるフィルムは、樹脂製造中に過量の触媒使用が要求されることから、フィルムの製造または使用中にポリ乳酸樹脂の分解が誘導されると見られ、そのため、低い安定性を示し、ヘーズおよび光透過率の不良や、ピンホールの生成などの問題点を招くと確認された。
【００２９】
これに比べて、多数のポリエーテルポリオール繰り返し単位がウレタン結合を媒介として線状連結されたポリウレタンポリオール繰り返し単位およびポリ乳酸繰り返し単位を含む前記ポリ乳酸樹脂（つまり、一実施形態のフィルムに含まれたもの）は、前記ポリウレタンポリオール繰り返し単位による優れた柔軟性を示すフィルムの提供を可能にしながらも、最適化したガラス転移温度を示し、分子量分布が小さく、ポリ乳酸繰り返し単位を大きいセグメントの大きさで含むため、前記フィルムが優れた機械的物性、耐熱性および耐ブロッキング性などを示すことができるようにする。したがって、一実施形態のフィルムに含まれる前記ポリ乳酸樹脂は、従来知られていた共重合体が有する問題点を全て解決して優れた透明性および安定性などを含む諸般物性を示すと同時に、大幅に向上した柔軟性を有するフィルムの提供を可能にすることが明らかになった。
【００３０】
前記ポリエーテル系ポリオール繰り返し単位およびジイソシアネート化合物は、前記ポリエーテル系ポリオール繰り返し単位らの末端ヒドロキシ基：ジイソシアネート化合物の イソシアネート基のモル比は、約１：０．５０〜１：０．９９になるように反応して、前記ポリウレタンポリオール繰り返し単位を形成することができる。好ましくは、前記ポリエーテル系ポリオール繰り返し単位らの末端ヒドロキシ基：ジイソシアネート化合物のイソシアネート基の反応モル比は、約１：０．６０〜１：０．９０、より好ましくは約１：０．７０〜１：０．８５になることができる。
【００３１】
以下でより詳しく説明するが、前記ポリウレタンポリオール繰り返し単位は、前記ポリエーテル系ポリオール繰り返し単位らがウレタン結合を媒介として線状連結されることによりなった重合体またはこれをなす繰り返し単位を称すものであって、その末端にヒドロキシ基を有することができる。これによって、前記ポリウレタンポリオール繰り返し単位は、ポリ乳酸繰り返し単位の形成のための重合過程で開始剤として作用することができる。しかし、前記ヒドロキシ基：イソシアネート基の反応モル比が約０．９９を超えて過度に高くなると、前記ポリウレタンポリオール繰り返し単位の末端ヒドロキシ基の個数が不足するようになり（ＯＨＶ＜３）、開始剤として良好に作用できないこともある。また、前記ヒドロキシ基：イソシアネート基の反応モル比が過度に低くなると、前記ポリウレタンポリオール繰り返し単位の末端ヒドロキシ基の個数が過度に多くなり（ＯＨＶ＞２１）、高分子量のポリ乳酸繰り返し単位およびポリ乳酸樹脂を得にくくなる。
【００３２】
一方、前記ポリエーテル系ポリオール繰り返し単位は、例えば、１種以上のアルキレンオキシドを開環（共）重合して得られたポリエーテル系ポリオール（共）重合体またはその繰り返し単位になることができる。前記アルキレンオキシドの例としては、エチレンオキシド、プロピレンオキシド、ブチレンオキシドまたはテトラヒドロフランなどが挙げられ、これから得られたポリエーテル系ポリオール繰り返し単位の例としては、ポリエチレングリコール（ＰＥＧ）の繰り返し単位；ポリ（１，２−プロピレングリコール）の繰り返し単位；ポリ（１，３−プロパンジオール）の繰り返し単位；ポリテトラメチレングリコールの繰り返し単位；ポリブチレングリコールの繰り返し単位；プロピレンオキシドとテトラヒドロフランの共重合体であるポリオールの繰り返し単位；エチレンオキシドとテトラヒドロフランとの共重合体であるポリオールの繰り返し単位；またはエチレンオキシドとプロピレンオキシドとの共重合体であるポリオールの繰り返し単位などが挙げられる。ポリ乳酸樹脂フィルムに対する柔軟性付与、ポリ乳酸繰り返し単位との親和力および含湿特性などを考慮する時、前記ポリエーテル系ポリオール繰り返し単位としては、ポリ（１，３−プロパンジオール）の繰り返し単位またはポリテトラメチレングリコールの繰り返し単位を使用することが好ましく、また、このようなポリエーテル系ポリオール繰り返し単位は、約４００〜９，０００、好ましくは約１，０００〜３，０００の数平均分子量を有することができる。
【００３３】
そして、前記ポリエーテル系ポリオール繰り返し単位の末端ヒドロキシ基と結合してウレタン結合を形成することができるジイソシアネート化合物は、分子中に２個のイソシアネート基を有する任意の化合物になることができる。このようなジイソシアネート化合物の例としては、１，６−ヘキサメチレンジイソシアネート、２，４−トルエンジイソシアネート、２，６−トルエンジイソシアネート、１，３−キシレンジイソシアネート、１，４−キシレンジイソシアネート、１，５−ナフタレンジイソシアネート、ｍ−フェニレンジイソシアネート、ｐ−フェニレンジイソシアネート、３，３’−ジメチル−４，４’−ジフェニルメタンジイソシアネート、４，４’−ビスフェニレンジイソシアネート、ヘキサメチレンジイソシアネート、イソホロンジイソシアネートまたは水添ジフェニルメタンジイソシアネートなどが挙げられ、その他にも当業者に広く知られた多様なジイソシアネート化合物を特別な制限なく使用することができる。ただし、ポリ乳酸樹脂フィルムに対する柔軟性付与などの側面から１，６−ヘキサメチレンジイソシアネートを使用することが好ましい。
【００３４】
一方、本発明の一実施形態のフィルムに含まれている上述したポリ乳酸樹脂は、ハードセグメントのポリ乳酸繰り返し単位が前記ソフトセグメントのポリウレタンポリオール繰り返し単位と結合されたブロック共重合体を含むことができる。より具体的には、このようなブロック共重合体では、前記ポリ乳酸繰り返し単位の末端カルボキシ基が前記ポリウレタンポリオール繰り返し単位の末端ヒドロキシ基とエステル結合を形成することができる。例えば、このようなブロック共重合体の化学構造は、下記一般式１で表され得る：
［一般式１］
ポリ乳酸繰り返し単位（Ｌ）−Ｅｓｔｅｒ−ポリウレタンポリオール繰り返し単位（Ｅ−Ｕ−Ｅ−Ｕ−Ｅ）−Ｅｓｔｅｒ−ポリ乳酸繰り返し単位（Ｌ）
前記一般式１中、前記Ｅは、ポリエーテル系ポリオール繰り返し単位を示し、Ｕは、ウレタン結合を示し、Ｅｓｔｅｒは、エステル結合を示す。
【００３５】
前記ポリ乳酸繰り返し単位とポリウレタンポリオール繰り返し単位が結合されたブロック共重合体を含むことによって、前記柔軟性付与のためのポリウレタンポリオール繰り返し単位などがブリードアウトされることを抑制することができながらも、前記ポリ乳酸樹脂で形成されたフィルムの透明性、機械的物性、耐熱性または耐ブロッキング性などの諸般物性が優秀になり得る。特に、前記ポリ乳酸繰り返し単位およびポリウレタンポリオール繰り返し単位がブロック共重合体形態を帯びることによって、前記ポリ乳酸樹脂のガラス転移温度（Ｔｇ）および溶融温度（Ｔｍ）などが最適化してフィルムの柔軟性、耐熱性および耐熱性などをより向上させることができる。
【００３６】
ただし、前記ポリ乳酸樹脂に含まれているポリ乳酸繰り返し単位らの全てが前記ポリウレタンポリオール繰り返し単位と結合されたブロック共重合体の形態を帯びる必要はなく、ポリ乳酸繰り返し単位らのうちの少なくとも一部は、前記ポリウレタンポリオール繰り返し単位と結合されず、ポリ乳酸単一重合体の形態を帯びることもできる。この場合、前記ポリ乳酸樹脂は、上述したブロック共重合体と、前記ポリウレタンポリオール繰り返し単位と結合されていないポリ乳酸繰り返し単位、つまり、ポリ乳酸単一重合体を含む混合物形態になることができる。
【００３７】
一方、前記ポリ乳酸樹脂は、その全体重量（上述したブロック共重合体の重量と、選択的にポリ乳酸単一重合体が含まれる場合、このような単一重合体との重量合計）を基準に、上述したハードセグメントの約８０〜９５重量％と、ソフトセグメントの約５〜２０重量％を含むことができ、好ましくはハードセグメントの約８２〜９２重量％と、ソフトセグメントの約８〜１８重量％、より好ましくはハードセグメントの約８５〜９０重量％と、ソフトセグメントの約１０〜１５重量％を含むことができる。
【００３８】
前記ソフトセグメントの含量が過度に高くなると、高分子量のポリ乳酸樹脂の提供が難しくなり得、これによって前記フィルムの強度などのような機械的物性が低下し得る。また、ガラス転移温度が低くなってフィルムを利用した包装加工時にスリップ性（ｓｌｉｐｐｉｎｇ）、取り扱い性または形態維持特性や耐ブロッキング性などが劣り得る。反対に、ソフトセグメントの含量が過度に低くなると、ポリ乳酸樹脂およびそのフィルムの柔軟性を向上させることに限界がある。特に、ポリ乳酸樹脂のガラス転移温度が過度に高くなってフィルムの柔軟性が低下し得、ソフトセグメントのポリウレタンポリオール繰り返し単位が開始剤としての役割を良好に果たしにくいため、重合転換率が落ちたり高い分子量のポリ乳酸樹脂が良好に製造されなかったりすることもある。
【００３９】
前記ポリ乳酸樹脂は、その製造過程でソフトセグメントなどが酸化または熱分解されることを抑制するために、リン系安定化剤および／または酸化防止剤をさらに含むこともできる。前記酸化防止剤としては、ヒンダードフェノール（Ｈｉｎｄｅｒｅｄ  ｐｈｅｎｏｌ）系酸化防止剤、アミン（ａｍｉｎｅ）系酸化防止剤、チオ（ｔｈｉｏ）系酸化防止剤またはホスファイト（ｐｈｏｓｐｈｉｔｅ）系酸化防止剤などが挙げられる。これらの各安定化剤と酸化防止剤の種類は当業者に自明に知られている。
【００４０】
これら安定化剤および酸化防止剤以外にも、前記ポリ乳酸樹脂は、その効果を損傷させない範囲で公知の各種可塑剤、紫外線安定剤、着色防止剤、無光沢剤、脱臭剤、難燃剤、耐候剤、帯電防止剤、離型剤、抗酸化剤、イオン交換剤、着色顔料、無機または有機粒子などの各種添加剤をさらに含むこともできる。
【００４１】
前記可塑剤の例としては、フタル酸ジエチル、フタル酸ジオクチル、フタル酸ジシクロヘキシルなどのフタル酸エステル系可塑剤；アジピン酸ジ−１−ブチル、アジピン酸ジ−ｎ−オクチル、セバシン酸ジ−ｎ−ブチル、アゼライン酸ジ−２−エチルヘキシルなどの脂肪族二塩基酸エステル系可塑剤；リン酸ジフェニル−２−エチルヘキシル、リン酸ジフェニルオクチルなどのリン酸エステル系可塑剤；アセチルクエン酸トリブチル、アセチルクエン酸トリ−２−エチルヘキシル、クエン酸トリブチルなどのヒドロキシ多価カルボン酸エステル系可塑剤；アセチルリシノール酸メチル、ステアリン酸イミルなどの脂肪酸エステル系可塑剤；グリセリントリアセテートなどの多価アルコールエステル系可塑剤；エポキシ化大豆油、エポキシ化アマニ油脂肪酸ブチルエステル、エポキシステアリン酸オクチルなどのエポキシ系可塑剤などが挙げられる。また、着色顔料の例としては、カーボンブラック、酸化チタン、酸化亜鉛、酸化鉄などの無機顔料；シアニン系、リン系、キノン系、ペリノン系、イソインドリノン系、チオインジゴ系などの有機顔料などが挙げられる。その他フィルムの耐ブロッキング性などを向上させるために無機または有機粒子をさらに含むこともできるが、その例としては、シリカ、コロイド状（ｃｏｌｌｏｉｄａｌ）シリカ、アルミナ、アルミナｓｏｌ、滑石（ｔａｌｃ）、雲母（ｍｉｃａ）、炭酸カルシウム、ポリスチレン、ポリメチルメタクリレート、シリコンなどが挙げられる。その他にもポリ乳酸樹脂またはそのフィルムに使用可能であると知られた多様な添加剤を含ませることができ、その具体的な種類や入手方法は当業者に自明に知られている。
【００４２】
上述したポリ乳酸樹脂、例えば、これに含まれているブロック共重合体は、約５０，０００〜２００，０００の数平均分子量、好ましくは約５０，０００〜１５０，０００の数平均分子量を有することができる。また、前記ポリ乳酸樹脂は、約１００，０００〜４００，０００の重量平均分子量、好ましくは約１００，０００〜３２０，０００の重量平均分子量を有することができる。このような分子量は上述したポリ乳酸樹脂の加工性や機械的物性などに影響を与えることができる。分子量が過度に小さい場合、押出などの方法で溶融加工する時、溶融粘度が過度に低くてフィルムなどへの加工性が落ちることがあり、フイルムへの加工が可能であっても強度など機械的物性が低下することがある。反対に、分子量が過度に大きい場合、溶融加工時に溶融粘度が過度に高くてフイルムへの生産性が大幅に落ちることがある。
【００４３】
そして、前記ポリ乳酸樹脂、例えば、これに含まれているブロック共重合体は、数平均分子量（Ｍｎ）に対する重量平均分子量（Ｍｗ）の比と定義される分子量分布（Ｍｗ／Ｍｎ）が約１．６０〜２．２０、好ましくは約１．８０〜２．１５の値を有することができる。前記ポリ乳酸樹脂がこのような狭い分子量分布を示すことによって、押出などの方法により溶融加工する時、適切な溶融粘度および溶融特性を示し、これによる優れたフィルム押出状態および加工性を示すことができる。また、前記ポリ乳酸樹脂を含むフィルムは優れた強度など機械的物性を示すことができる。これに比べて、分子量分布が過度に狭くなる（小さくなる）場合、押出などのための加工温度で溶融粘度が過度に大きくなってフイルムとしての加工が困難になることがあり、反対に、分子量分布が過度に広くなる（大きくなる）場合、フィルムの強度などの機械的物性が低下したり溶融粘度が過度に小さくなるなど、溶融特性が不良でフイルムとしての成形自体が困難になったりフィルム押出状態が良くないこともある。
【００４４】
また、前記ポリ乳酸樹脂、例えば、これに含まれているブロック共重合体は、２５〜５５℃のガラス転移温度（Ｔｇ）、好ましくは約３０〜５５℃のガラス転移温度（Ｔｇ）を有することができる。このようなガラス転移温度範囲を示すことによって、前記ポリ乳酸樹脂を含むフィルムの柔軟性やスチフネス（ｓｔｉｆｆｎｅｓｓ）が最適化してこのようなフィルムを包装用などの用途で非常に好ましく使用することができる。もし、前記ポリ乳酸樹脂のガラス転移温度が過度に低くなると、フィルムの柔軟性は向上し得るが、スチフネスが過度に低くなることによってフィルムを利用した包装加工時にスリップ性（ｓｌｉｐｐｉｎｇ）、取り扱い性、形態維持特性または耐ブロッキング性などが不良になり得、そのため、包装用材料としての適用が不適当になり得る。反対に、ガラス転移温度が過度に高くなると、フィルムの柔軟性が低く、スチフネスが過度に高いため、フィルムが簡単に折られてその跡が残ったり、包装時に対象製品に対する密着性が不良になったりし得る。また、フィルム包装時にノイズが激しく発生して、包装用材料としての適用に限界が生じ得る。
【００４５】
また、前記ポリ乳酸樹脂は、溶融温度（Ｔｍ）が約１６０〜１７８℃、好ましくは約１６５〜１７５℃になることができる。溶融温度が過度に低くなると、ポリ乳酸樹脂を含むフィルムの耐熱性が低下し得、過度に高くなると、押出などの方法により溶融加工時に高温が必要になるか、または粘度が過度に高くなってフィルムなどへの加工特性が悪化し得る。しかし、上述したポリ乳酸樹脂は、このような溶融温度と共にガラス転移温度などが最適化することによって、溶融加工性に優れるばかりか、最適化した柔軟性と共に耐熱性を含む優れた諸般物性を示す包装用フィルムの提供を可能にする。
【００４６】
一方、上述したポリ乳酸樹脂は、１種以上のアルキレンオキシドなどの単量体を開環（共）重合してポリエーテル系ポリオール繰り返し単位を有する（共）重合体を形成する段階；触媒の存在下に、前記（共）重合体をジイソシアネート化合物と反応させてポリウレタンポリオール繰り返し単位を有する（共）重合体を形成する段階；および前記ポリウレタンポリオール繰り返し単位を有する（共）重合体の存在下に、乳酸（ＤまたはＬ−乳酸）を縮重合したり、ラクチド（ＤまたはＬ−ラクチド）を開環重合する段階を含む製造方法により製造され得る。
【００４７】
特に、ポリエーテル系ポリオール繰り返し単位を有する（共）重合体とジイソシアネート化合物をウレタン反応させて、前記ポリエーテル系ポリオール繰り返し単位らがウレタン結合を媒介として線状連結されたポリウレタンポリオール繰り返し単位を有する（共）重合体を得た後、これを乳酸またはラクチドと重合することによって、上述した優れた物性を有するポリ乳酸樹脂や、これに含まれるブロック共重合体が製造され得る。これに比べて、ポリエーテル系ポリオール繰り返し単位ではないポリエステル系ポリオール繰り返し単位を導入したり、反応順序を異にしてポリエーテル系ポリオールを乳酸などと先に重合した後、鎖延長させたりするなどの場合には、上述した優れた特性を有するブロック共重合体およびこれを含むポリ乳酸樹脂が製造されにくい。
【００４８】
また、全体的なポリ乳酸樹脂の分子量、前記ポリエーテル系ポリオール（共）重合体の分子量、またはソフトセグメントの含量に対応するポリウレタンポリオール繰り返し単位を有する（共）重合体の使用量などを適切に調節することもまた、上述した優れた物性を有するポリ乳酸樹脂が製造され得るようにする主要な要因になる。ただし、前記ポリ乳酸樹脂の分子量またはソフトセグメントの含量などの適切な範囲についてはすでに詳述したので、これについてのそれ以上の具体的な説明は省略する。
【００４９】
以下、このようなポリ乳酸樹脂の製造方法についてより具体的に説明する。
【００５０】
まず、１種以上のアルキレンオキシドなどの単量体を開環（共）重合してポリエーテル系ポリオール繰り返し単位を有する（共）重合体を形成するようになるが、これは通常のポリエーテル系ポリオール（共）重合体の製造方法により行うことができる。
【００５１】
以降、前記ポリエーテル系ポリオール繰り返し単位を有する（共）重合体、ジイソシアネート化合物およびウレタン反応触媒を反応器に充填させ、加熱および攪拌してウレタン反応を行う。このような反応によって、前記ジイソシアネート化合物の２個のイソシアネート基と、前記（共）重合体の末端ヒドロキシ基が結合してウレタン結合を形成する。その結果、ポリエーテルポリオール繰り返し単位らが前記ウレタン結合を媒介として線状連結された形態のポリウレタンポリオール繰り返し単位を有する（共）重合体が形成され得、これは上述したポリ乳酸樹脂のソフトセグメントとして含まれる。この時、前記ポリウレタンポリオール（共）重合体は、ポリエーテル系ポリオール繰り返し単位（Ｅ）らがウレタン結合（Ｕ）を媒介としてＥ−Ｕ−Ｅ−Ｕ−Ｅの形態に線状結合されて両末端にポリエーテル系ポリオール繰り返し単位を有する形態に形成され得る。
【００５２】
前記ウレタン反応は、通常のスズ系触媒、例えば、第一スズオクトアート（Ｓｔａｎｎｏｕｓ  Ｏｃｔｏａｔｅ）、ジブチルスズジラウレート（Ｄｉｂｕｔｙｌｔｉｎ  Ｄｉｌａｕｒａｔｅ）、ジオクチルスズジラウレート（Ｄｉｏｃｔｙｌｔｉｎ  Ｄｉｌａｕｒａｔｅ）などの存在下に行われ得る。また、前記ウレタン反応は、通常のポリウレタン樹脂の製造のための反応条件下で行われ得る。例えば、ジイソシアネート化合物とポリエーテル系ポリオール（共）重合体を窒素雰囲気下で加えた後、前記ウレタン反応触媒を投入して反応温度７０〜８０℃で１〜５時間かけて反応させてポリウレタンポリオール繰り返し単位を有する（共）重合体を製造することができる。
【００５３】
次に、前記ポリウレタンポリオール繰り返し単位を有する（共）重合体の存在下に、乳酸（ＤまたはＬ−乳酸）を縮重合したり、ラクチド（ＤまたはＬ−ラクチド）を開環重合したりして、一実施形態のフィルムに含まれるポリ乳酸樹脂、特に、これに含まれるブロック共重合体を製造することができる。つまり、このような重合反応を経るようになると、ハードセグメントとして含まれているポリ乳酸繰り返し単位が形成されて、前記ポリ乳酸樹脂が製造され、この時、少なくとも一部のポリ乳酸繰り返し単位末端に前記ポリウレタンポリオール繰り返し単位が結合されてブロック共重合体が形成され得る。その結果、ポリエーテルポリオールとポリ乳酸を先に結合させたプレポリマー（ｐｒｅｐｏｌｙｍｅｒ）を製造した後、このようなプレポリマーらをジイソシアネート化合物に鎖延長させた形態の公知のポリ乳酸系共重合体や、前記プレポリマーらを３官能以上のイソシアネート化合物と反応させた公知の分枝状共重合体とは異なる構造および物性などを示す上述したブロック共重合体（一実施形態のフィルムに含まれるもの）が形成され得る。特に、このようなブロック共重合体は、ポリ乳酸繰り返し単位が比較的大きい単位（分子量）で互いに結合されたブロック（ハードセグメント）を含むことができるため、これを含むポリ乳酸樹脂で形成されたフィルムが狭い分子量分布および適切なＴｇと、これによる優れた機械的物性および耐熱性などを示すことができる。これに比べて、前記公知の共重合体は、小さい単位（分子量）のポリ乳酸繰り返し単位がポリエーテルポリオール繰り返し単位などとランダムに交互配列された構造を有せざるを得ないため、これから得られたフィルムは、上述したガラス転移温度など特性を満たさず、機械的物性や耐熱性などが不十分になる。
【００５４】
一方、前記ラクチド開環重合反応は、アルカリ土類金属、希土類金属、遷移金属、アルミニウム、ゲルマニウム、スズまたはアンチモンなどを含む金属触媒の存在下に行われ得る。より具体的には、このような金属触媒は、これら金属のカルボン酸塩、アルコキシド、ハロゲン化物、酸化物または炭酸塩などの形態になることができる。好ましくは、前記金属触媒として、オクチル酸スズ、チタンテトライソプロポキシドまたはアルミニウムトリイソプロポキシドなどを使用することができる。
上述したポリ乳酸樹脂は、特定のハードセグメントおよびソフトセグメントが結合されたブロック共重合体を含むことによって、ポリ乳酸樹脂の生分解性を示しながらも、より向上した柔軟性を示すことができる。また、柔軟性を付与するためのソフトセグメントがブリードアウトされることも最小化することができ、このようなソフトセグメントの付加によりフィルムの機械的物性、耐熱性、透明性またはヘーズ特性などが低下することも大幅に減少させることができる。
【００５５】
また、前記ポリ乳酸樹脂は、所定のガラス転移温度と、選択的に所定の溶融温度を有するように製造されることによって、これから得られるフィルムなどが包装用材料としての最適化した柔軟性およびスチフネスを示すばかりか、溶融加工性にも優れるようになり、耐ブロッキング性および耐熱性もより向上する。したがって、このようなポリ乳酸樹脂は、フィルムなどの包装用材料に非常に好ましく適用され得る。
【００５６】
一方、以下で上述したポリ乳酸樹脂を含む一実施形態のフィルムについて詳しく説明する。フィルムは上述したポリ乳酸樹脂を含むことによって、機械的物性、耐熱性、耐ブロッキング性および透明性などに優れるばかりか、最適化した柔軟性およびスチフネスを示すことができるため、多様な分野の包装用などの用途で非常に好ましく使用され得る。
【００５７】
このようなフィルムは、各用途により多様な厚さを有することができ、約５〜５００μｍの厚さを有することができる。例えば、ラップフィルムや袋などの包装用フィルムとして使用される場合、柔軟性、取り扱い性および強度の側面から約５〜１００μｍの厚さ、好ましくは約７〜５０μｍの厚さ、より好ましくは約７〜３０μｍの厚さを有することができる。
【００５８】
また、前記フィルムは、１００℃の熱風オーブンで１時間処理した時の重量変化率が約３ｗｔ％以下、好ましくは約０．０１〜３．０ｗｔ％、より好ましくは約０．０５〜１．０ｗｔ％になることができる。このような特性は、前記フィルムの優れた耐熱性および耐ブリードアウト（Ａｎｔｉ−ｂｌｅｅｄ  ｏｕｔ）特性などを反映することができる。もし、前記重量変化率が約３ｗｔ％以上である場合、フィルムの寸法安定性が不良になり、これは可塑剤、残留単量体または添加剤などがブリードアウトされることを意味し、これら成分が包装内容物を汚染させ得るため、食品包装用材料などで使用されにくいこともある。
【００５９】
そして、前記フィルムは、ヘーズが約３％以下であり、光透過率が約８５％以上になることができ、好ましくはヘーズが約２％以下であり、光透過率が約９０％以上であり、より好ましくはヘーズが約１％以下であり、光透過率が約９２％以上になることができる。もし、ヘーズが過度に大きいか、または光透過率が過度に低くなると、フィルム包装時に内容物を簡単に識別することができず、印刷層が使用される多層フィルム適用時に印刷イメージが鮮明に現れにくい。
【００６０】
上述したフィルムには、その効果を阻害しない範囲で必要に応じて、熱密封性や、水蒸気、酸素または炭酸ガスなどのガスバリア性、離型性、印刷性など食品包装材料として要求される特性を付与しても良い。このために、このような特性を有する重合体又は化合物をフィルムに配合させたり、前記フィルムの少なくとも一面にアクリル樹脂、ポリエステル樹脂、シリコン系樹脂などの熱可塑性樹脂や帯電防止剤、界面活性剤、離型剤などを塗布したりすることもできる。また、他の方法として、ポリオレフィン系シーラントなどのような機能を有する他のフィルムを共押出して多層フィルムの形態に製造することもできる。その他接着または積層などの方法により多層フィルムの形態に製造することもできる。
【００６１】
一方、上述したフィルムは、例えば、上述したポリ乳酸樹脂に対して逐次二軸延伸法、または同時二軸延伸法などを適用して二軸延伸フィルムの形態に形成した後、これを熱固定することができる。この時、前記延伸フィルム形成工程は、Ｔダイが装着された押出機で前記ポリ乳酸樹脂をシート状溶融押出し、このようなシート状溶融押出物を冷却および固化して未延伸フィルムを得た後、このような未延伸フィルムを長さ方向および幅方向に延伸する方法で行うことができる。
【００６２】
前記フィルムの延伸条件は、熱収縮特性、寸法安定性、強度、ヤング率などにより適切に調整することができる。例えば、最終製造されたフィルムの強度および柔軟性の側面から、延伸温度は、ポリ乳酸樹脂のガラス転移温度以上、結晶化温度以下に調節することが好ましい。また、延伸比率は、長さおよび幅方向にそれぞれ約１．５〜１０倍の範囲にすることができ、長さと幅方向の延伸比率を互いに異に調節することもできることはもちろんである。
【００６３】
このような方法で延伸フィルムを形成した後には、熱固定を通じてフィルムを最終製造するが、このような熱固定は、フィルムの強度、寸法安定性のために１００℃以上で約１０秒以上処理することが好ましい。
【００６４】
上述したフィルムは、長期間保管時にも優れた柔軟性と透明性を有するばかりか、 十分な強度などの機械的物性と耐ブリードアウト（Ａｎｔｉ−ｂｌｅｅｄ  ｏｕｔ）特性などを示すことができる。また、ポリ乳酸樹脂特有の生分解性を示すことができる。したがって、このようなフィルムは、多様な分野の包装用材料として好ましく適用され得る。例えば、生活消費材または食料品一般包装紙／封筒、冷蔵／冷凍食品包装、シュリンカブル・オーバーラッピング・フィルム（Ｓｈｒｉｎｋａｂｌｅ  ｏｖｅｒ−ｗｒａｐｐｉｎｇ  ｆｉｌｍ）、バンドル（Ｂｕｎｄｌｅ）束ね用フィルム、生理用ナプキンまたは乳児用品など衛生用品フィルム、ラミネーション（Ｌａｍｉｎａｔｉｏｎ）フィルム、シュリンカブル・ラベル（Ｓｈｒｉｎｋａｂｌｅ  Ｌａｂｅｌ）包装およびスナック包装用Ｍａｔフィルムのみならず、農業用マルチフィルム、自動車塗装膜保護シート、ゴミ袋および堆肥袋などの産業資材包装用材料としても広く使用され得る。
［発明の効果］
上述したように、本発明によれば、ポリ乳酸樹脂特有の生分解性を示しながらも、最適化した柔軟性およびスチフネスと、優れた機械的物性、耐熱性、透明性、耐ブロッキング性および耐ブリードアウト（Ａｎｔｉ−ｂｌｅｅｄｏｕｔ）特性などを示すポリ乳酸樹脂 フィルムが提供され得る。したがって、このようなポリ乳酸樹脂フィルムを多様な分野の包装用材料として好ましく適用して原油由来樹脂から得られた包装用フィルムを代替することができ、環境汚染の防止に大きく寄与することができる。
【実施例】
【００６５】
以下、本発明の具体的な実施例を通じて本発明の作用および効果をより詳細に説明する。 ただし、このような実施例は、本発明の例示として提示されたものに過ぎず、これによって本発明の権利範囲が決められるわけではない。
【００６６】
＊物性の定義および測定方法：後述する実施例で各物性の定義および測定方法は、以下に整理されたとおりである。
【００６７】
（１）ＮＣＯ／ＯＨ：ポリウレタンポリオール繰り返し単位の形成のための“ジイソシアネート化合物（例えば、ヘキサメチレンジイソシアネート）のイソシアネート基／ポリエーテル系ポリオール繰り返し単位（または（共）重合体）の末端ヒドロキシ基”の反応モル比を示す。
【００６８】
（２）ＯＨＶ（ＫＯＨｍｇ／ｇ）：ポリウレタンポリオール繰り返し単位（または（共）重合体）をジクロロメタンに溶解した後にアセチル化し、これを加水分解してできた酢酸を０．１ＮのＫＯＨメタノール溶液で滴定することによって測定した。これは前記ポリウレタンポリオール繰り返し単位（または（共）重合体）の末端に存在するヒドロキシ基の個数に対応する。
【００６９】
（３）ＭｗおよびＭｎ（ｇ／ｍｏｌ）と、分子量分布（Ｍｗ／Ｍｎ）：ポリ乳酸樹脂をクロロホルム（Ｃｈｌｏｒｏｆｏｒｍ）に０．２５重量％濃度に溶解し、ゲル浸透｛しんとう｝クロマトグラフィー（Ｇｅｌ  ｐｅｒｍｅａｔｉｏｎ  ｃｈｒｏｍａｔｏｇｒａｐｈｙ、製造元：Ｖｉｓｃｏｔｅｋ  ＴＤＡ  ３０５、Ｃｏｌｕｍｎ：Ｓｈｏｄｅｘ  ＬＦ８０４＊２ｅａ）を利用して測定し、ポリスチレン（Ｐｏｌｙｓｔｙｒｅｎｅ）を標準物質として重量平均分子量（Ｍｗ）および数平均分子量（Ｍｎ）をそれぞれ算出した。このように算出されたＭｗおよびＭｎから分子量分布値を計算した。
【００７０】
（４）Ｔｇ（ガラス転移温度、℃）：示差走査熱量計（製造元：ＴＡ  Ｉｎｓｔｒｕｍｅｎｔｓ）を使用し、試料を溶融急冷させた後に１０℃／分で昇温させて測定した。吸熱曲線付近のベースラインと各接線の中央値（ｍｉｄ  ｖａｌｕｅ）をＴｇにした。
【００７１】
（５）Ｔｍ（溶融温度、℃）：示差走査熱量計（製造元：ＴＡ  Ｉｎｓｔｒｕｍｅｎｔｓ）を使用し、試料を溶融急冷させた後に１０℃／分で昇温させて測定した。結晶の溶融吸熱ピーク（Ｐｅａｋ）の最大値（Ｍａｘ  ｖａｌｕｅ）温度をＴｍにした。
【００７２】
（６）ポリウレタンポリオール繰り返し単位の含量（ｗｔ％）：６００Ｍｈｚの核磁気共鳴（ＮＭＲ）スペクトロメーターを使用して、製造されたそれぞれのポリ乳酸樹脂内に含まれるポリウレタンポリオール繰り返し単位の含量を定量した。
【００７３】
（７）押出状態：未延伸シートの製作のためにＴダイ（ｄｉｅ）を装着した直径３０ｍｍのシングルスクリュー（ｓｉｎｇｌｅ  ｓｃｒｅｗ）押出機でポリ乳酸樹脂を２００〜２５０℃押出温度条件でシート状に押出して５℃に冷却したドラム（ｄｒｕｍ）の上に静電印加キャスト（ｃａｓｔ）した。この時、シート状吐出物の溶融粘度を米国フィジカ（Ｐｈｙｓｉｃａ）社のフィジカレオメーター（Ｐｈｙｓｉｃａ  Ｒｈｅｏｍｅｔｅｒ）を利用して測定した。具体的には、２５ｍｍの平行プレート型（Ｐａｒａｌｌｅｌ  ｐｌａｔｅ  ｔｙｐｅ）剪断力を加えるツールを通じて、吐出物の最初温度を維持しながら剪断率（ｓｈｅａｒ  ｒａｔｅ、１／ｓ）＝１で溶融樹脂の溶融粘度（Ｃｏｍｐｌｅｘ  ｖｉｓｃｏｓｉｔｙ、Ｐａ・ｓ）を前記フィジカレオメーター（Ｐｈｙｓｉｃａ  Ｒｈｅｏｍｅｔｅｒ）で測定し、溶融粘度の状態（押出状態）を次の基準により評価した。
◎：溶融点度が良好であって冷却ドラムへの巻取が良好である。
○：溶融点度が若干低くて難しいが巻取は可能である。
×：溶融点度が過度に低くて巻取が不可能である。
【００７４】
（８）初期引張強度（ｋｇｆ／ｍｍ２）ＭＤ、ＴＤ：長さ１５０ｍｍ、幅１０ｍｍのフィルムサンプルを温度２０℃、湿度６５％ＲＨの雰囲気で２４時間熟成し、ＡＳＴＭ  Ｄ６３８に準じてＵＴＭ（製造会社：ＩＮＳＴＲＯＮ）万能試験器を使用して延伸速度３００ｍｍ／分、グリップ間距離１００ｍｍの条件で引張強度を測定した。合計５回の試験の平均値を結果値で表示した。フィルムの長さ方向をＭＤ、幅方向をＴＤで表示した。
【００７５】
（９）伸び率（％）ＭＤ、ＴＤ：前記（８）の引張強度のような条件でフィルムが破断するまでの伸び率を測定して合計５回の試験の平均値を結果値で表示した。フィルムの長さ方向をＭＤ、幅方向をＴＤで表示した。
【００７６】
（１０）Ｆ５（ｋｇｆ／ｍｍ２）ＭＤ、ＴＤ：前記（８）の引張試験で得られた応力−歪曲曲線で５％変形時の応力の点を接点とする接線の傾斜を求め、この傾斜から得られる５％伸張時の応力の値を求め、合計５回の試験の平均値を結果値で表示した。フィルムの長さ方向をＭＤ、幅方向をＴＤで表示した。
【００７７】
（１１）Ｆ１００（ｋｇｆ／ｍｍ２）ＭＤ：前記（８）の引張試験で得られた応力−歪曲曲線で１００％変形時の応力の点を接点とする接線の傾斜を求め、この傾斜から得られる１００％伸張時の応力の値を求め、合計５回の試験の平均値を結果値で表示した。フィルムの長さ方向ＭＤに対してのみ測定した。
【００７８】
（１２）ヤング率（ｋｇｆ／ｍｍ２）ＭＤ、ＴＤ：前記（８）の引張試験と同一の試片でＡＳＴＭ  Ｄ６３８に準じてＵＴＭ（製造会社：ＩＮＳＴＲＯＮ）万能試験器を使用して延伸速度３００ｍｍ／分、グリップ間距離１００ｍｍの条件でヤング率を測定した。合計５回の試験の平均値を結果値で表示した。このようなヤング率値、特に、長さおよび幅方向で測定したヤング率の合計値はフィルムの柔軟性に対応するものであって、ヤング率の合計値が低いほど柔軟性に優れていることを確認できる。フィルムの長さ方向をＭＤ、幅方向をＴＤで表示した。
【００７９】
（１３）波紋（横線）：互いに分子量の差がある二種類の樹脂または樹脂と可塑剤をコンパウンディングしてフィルムを押出した時、溶融粘度の差により発生される波紋の程度をＡ４サイズのフィルムサンプルで次の基準により評価した。
◎：波紋（横線）発生なし。
○：３個以内の波紋（横線）発生。
×：５個以上の波紋（横線）発生。
【００８０】
（１４）１００℃重量変化率（％）：事前にフィルムサンプルを温度２３℃、湿度６５％ＲＨの雰囲気で２４時間熟成し、熱処理前の重量を測定した。以降、１００℃の熱風オーブン中で６０分間処理した後、再び処理前と同一の条件で熟成を実施した後、重量を測定した。熱処理の前後での重量変化に対する処理前の重量比率で結果値を算出した。
【００８１】
（１５）ピンホール（Ｐｉｎ  Ｈｏｌｅ）発生および耐ブリードアウト特性：前記（１４）の熱処理後、フィルムサンプルの表面を観察してピンホール発生の有無を測定した。また、触感により低分子量可塑剤成分がフィルム表面にブリードアウトされた程度をＡ４サイズのフィルムサンプルで次の基準により評価した。
◎：ピンホールおよびブリードアウトの発生がない。
○：ピンホール５個以内またはブリードアウトの発生があるが激しくない。
×：ピンホール５個以上またはブリードアウトの発生が激しい。
【００８２】
（１６）ヘーズ（％）および透過率（％）：事前にフィルムサンプルを温度２３℃、湿度６５％ＲＨの雰囲気で２４時間熟成し、ＪＩＳ  Ｋ７１３６に準じてヘーズメーター（Ｈａｚｅ  ｍｅｔｅｒ、モデル名：日本ＮＤＨ２０００）を利用して異なる部分３ヶ所に対して測定して平均値を結果値で算出した。
【００８３】
（１７）耐ブロッキング性：スタンピングホイルのＣＯＬＯＲＩＴ  Ｐタイプ（クルツ社製）を使用して、フィルムサンプルの帯電防止面と印刷面を合わせ、４０℃の温度および１Ｋｇ／ｃｍ２圧力下で２４時間放置した後、帯電防止層と印刷面のブロッキング状態を観察した。このような観察結果を基に次のような基準で帯電防止層（Ａ層）とインモールド用転写箔の印刷面との耐ブロッキング性を評価した。この時、○までが実用性能を満たす。
◎：変化なし。
○：若干の表面変化あり（５％以下）。
×：５％超過剥離。
【００８４】
下記の実施例および比較例で使用された原料は次の通りである：
１．ポリエーテル系ポリオール繰り返し単位（または（共）重合体）またはその対応物質
−ＰＰＤＯ  ２．４：ポリ（１，３−プロパンジオール）；数平均分子量２，４００
−ＰＰＤＯ  ２．０：ポリ（１，３−プロパンジオール）；数平均分子量２，０００
−ＰＰＤＯ  １．０：ポリ（１，３−プロパンジオール）；数平均分子量１，０００
−ＰＴＭＥＧ  ３．０：ポリテトラメチレングリコール；数平均分子量３，０００
−ＰＴＭＥＧ  ２．０：ポリテトラメチレングリコール；数平均分子量２，０００
−ＰＴＭＥＧ  １．０：ポリテトラメチレングリコール；数平均分子量１，０００
−ＰＥＧ  ８．０：ポリエチレングリコール；数平均分子量８，０００
−ＰＢＳＡ  １１．０：１，４−ブタンジオールおよび琥珀酸とアジピン酸の縮合体から作られた脂肪族ポリエステルポリオール；数平均分子量１１，０００
２．ジイソシアネート化合物（あるいは３官能以上のイソシアネート）
−ＨＤＩ：ヘキサメチレンジイソシアネート
−Ｄ−Ｌ７５：Ｂａｙｅｒ社のＤｅｓｍｏｄｕｒ  Ｌ７５（ＴＲＩＭＥＴＨＹＬＯＬ  ＰＲＯＰＡＮＥ＋３トルエンジイソシアネート）
３．ラクチド単量体
−Ｌ−ラクチドまたはＤ−ラクチド：光学純度９９．５％以上のＰｕｒａｃ社製品
４．酸化防止剤など
−ＴＮＰＰ：Ｔｒｉｓ（ｎｏｎｙｌｐｈｅｎｙｌ）  ｐｈｏｓｐｈｉｔｅ
−Ｕ６２６：Ｂｉｓ（２，４−ｄｉ−ｔｂｕｔｙｌｐｈｅｎｙｌ）Ｐｅｎｔａｅｒｙｔｈｒｉｔｏｌ  Ｄｉｐｈｏｓｐｈｉｔｅ
−Ｓ４１２：Ｔｅｔｒａｋｉｓ［ｍｅｔｈａｎｅ−３−（ｌａｕｒｙｌｔｈｉｏ）ｐｒｏｐｉｏｎａｔｅ］ｍｅｔｈａｎｅ
−ＰＥＰＱ：（１，１’−Ｂｉｐｈｅｎｙｌ）−４，４’−Ｄｉｙｌｂｉｓｐｈｏｓｐｈｏｎｏｕｓ  ａｃｉｄ  ｔｅｔｒａｋｉｓ［２，４−ｂｉｓ（１，１−ｄｉｍｅｔｈｙｌｅｔｈｙｌ）ｐｈｅｎｙｌ］ｅｓｔｅｒ
−Ｉ−１０７６：ｏｃｔａｄｅｃｙｌ  ３−（３，５−ｄｉ−ｔｅｒｔ−ｂｕｔｙｌ−４−ｈｙｄｒｏｘｙｐｈｅｎｙｌ）ｐｒｏｐｉｏｎａｔｅ
−Ｏ３：Ｂｉｓ［３，３−ｂｉｓ−（４’−ｈｙｄｒｏｘｙ−３’−ｔｅｒｔ−ｂｕｔｙｌ−ｐｈｅｎｙｌ）ｂｕｔａｎｏｉｃａｃｉｄ］ｇｌｙｃｏｌ  ｅｓｔｅｒ
Ａ．ポリ乳酸樹脂Ａ〜Ｈの製造
窒素ガス導入管、攪拌機、触媒投入口、流出コンデンサと真空システムを装着した８リットルの反応器に、下記表１に示したような成分および含量の反応物を触媒と共に充填させた。触媒としては、全体反応物含量対比１３０ｐｐｍのジブチルスズジラウレート（Ｄｉｂｕｔｙｌｔｉｎ  Ｄｉｌａｕｒａｔｅ）を使用した。窒素気流下で反応器温度７０℃で２時間かけてウレタン反応を進行し、４ｋｇのＬ−（またはＤ−）ラクチドを投入して窒素フラッシング（Ｆｌｕｓｈｉｎｇ）を５回実施した。
【００８５】
以降、１５０℃まで昇温してＬ−（またはＤ−）ラクチドを完全溶解し、触媒投入口を通じて全体反応物含量対比触媒Ｔｉｎ  ２−ｅｔｈｙｌｈｅｘｙｌａｔｅ  １２０ｐｐｍをトルエン５００ｍｌで希釈して反応容器内に添加した。１ｋｇの窒素加圧状態で１８５℃で２時間かけて反応を進行し、リン酸２００ｐｐｍを触媒投入口で添加および１５分間混合して残留触媒を不活性化させた。次に、０．５ｔｏｒｒに到達するまで真空反応を通じて未反応Ｌ−（またはＤ−）ラクチドを除去した。得られた樹脂の分子量、ＴｇおよびＴｍなどを測定して表１に示した。
【００８６】
Ｂ．ポリ乳酸樹脂Ｌの製造
窒素ガス導入管、攪拌機、触媒投入口、流出コンデンサと真空システムを装着した８リットルの反応器に、下記表１に示したようなポリオールと４ｋｇのＬ−ラクチドを投入し、 窒素フラッシングを５回実施した。１５０℃まで昇温してＬ−ラクチドを完全溶解し、触媒投入口を通じて触媒Ｔｉｎ  ２−ｅｔｈｙｌｈｅｘｙｌａｔｅ  １２０ｐｐｍをトルエン５００ｍｌで希釈して反応容器内に添加した。次に、１ｋｇの窒素加圧状態で１８５℃で２時間かけて反応を進行し、リン酸２００ｐｐｍを触媒投入口で添加および１５分間混合して残留触媒を不活性化させた。０．５ｔｏｒｒに到達するまで真空反応を通じて未反応Ｌ−ラクチドを除去した。得られた樹脂の分子量、ＴｇおよびＴｍなどを表１に示した。
【００８７】
Ｃ．ポリ乳酸樹脂Ｍの製造
窒素ガス導入管、攪拌機、触媒投入口、流出コンデンサと真空システムを装着した８リットルの反応器に、下記表１に示したような６ｇの１−ドデカノール（１−Ｄｏｄｅｃａｎｏｌ）と４ｋｇのＬ−ラクチドを投入し、窒素フラッシングを５回実施した。１５０℃まで昇温してＬ−ラクチドを完全溶解し、触媒投入口を通じて触媒Ｔｉｎ  ２−ｅｔｈｙｌｈｅｘｙｌａｔｅ  １２０ｐｐｍをトルエン５００ｍｌで希釈して反応容器内に添加した。次に、１ｋｇの窒素加圧状態で１８５℃で２時間かけて反応を進行し、リン酸２００ｐｐｍを触媒投入口で添加および１５分間混合して残留触媒を不活性化させた。０．５ｔｏｒｒに到達するまで真空反応を通じて未反応Ｌ−ラクチドを除去した。得られた樹脂の分子量、ＴｇおよびＴｍなどを表１に示した。
【００８８】
Ｄ．ポリ乳酸樹脂Ｏの製造
窒素ガス導入管、攪拌機、触媒投入口、流出コンデンサと真空システムを装着した８リットルの反応器に、下記表１に示したようなＰＢＳＡポリオール（ポリエステルポリオール）とＨＤＩを投入して窒素フラッシングを５回実施した。触媒としては、全体反応物含量対比１３０ｐｐｍのジブチルスズジラウレートを使用した。窒素気流下で反応器温度１９０℃で２時間かけてウレタン反応を進行し、４ｋｇのＬ−ラクチドを投入し、窒素雰囲気で１９０℃でＬ−ラクチドを完全溶解し、触媒投入口を通じて全体反応物含量対比付加重合触媒Ｔｉｎ  ２−ｅｔｈｙｌｈｅｘｙｌａｔｅ  １２０ｐｐｍとエステル（Ｅｓｔｅｒ）および／またはエステルアミド（Ｅｓｔｅｒ  ａｍｉｄｅ）交換触媒としてジブチルスズジラウレート１，０００ｐｐｍをトルエン５００ｍｌで希釈して反応容器内に添加した。１ｋｇの窒素加圧状態で１９０℃で２時間かけて反応を進行し、リン酸２００ｐｐｍを触媒投入口で添加および１５分間混合して残留触媒を不活性化させた。次に、０．５ｔｏｒｒに到達するまで真空反応を通じて未反応Ｌ−ラクチドを除去した。得られた樹脂の分子量、ＴｇおよびＴｍなどを測定して表１に示した。
【００８９】
Ｅ．ポリ乳酸樹脂Ｐの製造
窒素ガス導入管、攪拌機、触媒投入口、流出コンデンサと真空システムを装着した８リットルの反応器に、下記表１に示したようなＰＥＧと３．６ｋｇのＬ−ラクチドと０．４ｋｇのＤ−ラクチドを投入して窒素フラッシングを５回実施した。１５０℃まで昇温してラクチドを完全溶解し、触媒投入口を通じて触媒Ｔｉｎ  ２−ｅｔｈｙｌｈｅｘｙｌａｔｅ  １２０ｐｐｍをトルエン５００ｍｌで希釈して反応容器内に添加した。次に、１ｋｇの窒素加圧状態で１８５℃で２時間かけて反応を進行し、リン酸２００ｐｐｍを触媒投入口で添加および１５分間混合して残留触媒を不活性化させた。０．５ｔｏｒｒに到達するまで真空反応を通じて未反応Ｌ−ラクチドを除去した。その後、触媒投入口を通じて下記表１に示したようなＨＤＩと触媒ジブチルスズジラウレート１２０ｐｐｍをトルエン５００ｍｌで希釈して反応容器内に添加した。窒素雰囲気下で１９０℃で１時間かけて反応を進行し、得られた樹脂の分子量、ＴｇおよびＴｍなどを表１に示した。
【００９０】
Ｆ．ポリ乳酸樹脂Ｒの製造
窒素ガス導入管、攪拌機、触媒投入口、流出コンデンサと真空システムを装着した８リットルの反応器に、下記表１に示したようなＰＥＧと３．６ｋｇのＬ−ラクチドと０．４ｋｇのＤ−ラクチドを投入して窒素フラッシングを５回実施した。１５０℃まで昇温してラクチドを完全溶解し、触媒投入口を通じて触媒Ｔｉｎ  ２−ｅｔｈｙｌｈｅｘｙｌａｔｅ  １２０ｐｐｍをトルエン５００ｍｌで希釈して反応容器内に添加した。次に、１ｋｇの窒素加圧状態で１８５℃で２時間かけて反応を進行し、リン酸２００ｐｐｍを触媒投入口で添加および１５分間混合して残留触媒を不活性化させた。０．５ｔｏｒｒに到達するまで真空反応を通じて未反応Ｌ−ラクチドを除去した。その後、触媒投入口を通じて下記表１に示したようなＤ−Ｌ７５と触媒ジブチルスズジラウレート１２０ｐｐｍをトルエン５００ｍｌで希釈して反応容器内に添加した。窒素雰囲気下で１９０℃で１時間かけて反応を進行し、得られた樹脂の分子量、ＴｇおよびＴｍなどを表１に示した。
【００９１】
Ｇ．フィルムの実施例１〜５、比較例１〜２および６〜８の製造
前記Ａ〜Ｆで製造されたポリ乳酸樹脂を８０℃で６時間かけて１ｔｏｒｒの真空下で減圧乾燥した後、Ｔダイ（ｄｉｅ）を装着した直径３０ｍｍのシングルスクリュー押出機で表２に示す押出温度条件でシート状に押出した。５℃に冷却したドラム（ｄｒｕｍ）の上に静電印加キャスト（ｃａｓｔ）して未延伸フィルムを製作した。この未延伸フィルムを表２に示す延伸条件で加熱ロールの間で長さ方向に３倍延伸した後、長さ方向に延伸されたフィルムをクリップ（ｃｌｉｐ）で固定し、テンター（Ｔｅｎｔｅｒ）内に導いて幅方向に４倍延伸し、幅方向に固定した状態で１２０℃、６０秒間の熱処理を進行した。これによって、厚さ２０ｕｍの二軸延伸ポリ乳酸樹脂フィルムを得た。得られたフィルムの評価結果を表２に共に示した。
【００９２】
Ｈ．フィルムの実施例６、比較例３〜５の製造
表２に示す樹脂混合物またはポリオールを８０℃で６時間かけて１ｔｏｒｒの真空下で減圧乾燥した後、二軸混練押出機で１９０℃の温度で溶融混練しチップ化した組成物を得た。この組成物を８０℃で６時間かけて１ｔｏｒｒの真空下で減圧乾燥した後、前記Ｇの方法と同一に厚さ２０ｕｍの二軸延伸ポリ乳酸樹脂フィルムを製造して評価結果を表２に共に示した。
【００９３】
【表１】
0005960725.tif 000004
【００９４】
前記表１を参照すると、樹脂Ａ〜Ｅは、分子量１，０００〜２，４００のポリ（１，３−プロパンジオール）または数平均分子量１，０００〜３，０００のポリテトラメチレングリコールをＮＣＯ／ＯＨＶが０．５〜０．９９の比率になるように１，６−ヘキサメチレンジイソシアネート（１，６−Ｈｅｘａｍｅｔｙｌｅｎｅ  ｄｉｉｓｏｃｙａｎａｔｅ）とウレタン反応させて前記ポリ（１，３−プロパンジオール）などのポリエーテルポリオール繰り返し単位らが線状連結されたポリウレタンポリオール繰り返し単位（または（共）重合体）を得て、これを開始剤およびソフトセグメントとして使用して得られたポリ乳酸樹脂（ブロック共重合体）に該当する。また、このようなポリ乳酸樹脂は、前記ポリウレタンポリオール繰り返し単位のソフトセグメントを５〜２０重量％の適切な含量で含むものである。
【００９５】
このようなポリ乳酸樹脂において前記ポリウレタンポリオール繰り返し単位（または（共）重合体）は、ＯＨＶ３〜２０の値を有することによって、ポリ乳酸繰り返し単位の形成のための重合過程で開始剤としての役割を好ましく果たせることが確認された。また、最終製造されたポリ乳酸樹脂Ａ〜Ｅは、重量平均分子量１００，０００〜４００，０００、分子量分布１．８０〜２．１５、Ｔｇ２５〜５５℃およびＴｍ１６０〜１７８℃であるものであって、チップ化が可能であるばかりか、単独でフィルム押出温度２００℃以上で溶融点度が適当であるため、フィルム生成が可能であることが確認された。
【００９６】
これに比べて、樹脂Ｈは、前記ソフトセグメントであるポリウレタンポリオール繰り返し単位（または（共）重合体）の含量および使用量が５重量％に至らないものであって、ポリ乳酸樹脂のガラス転移温度が５５℃を上回る状態で得られることが確認された。また、樹脂Ｊは、ポリウレタンポリオール繰り返し単位（または（共）重合体）の含量および使用量が２０重量％を超えて非常に高かったため、最終製造されたポリ乳酸樹脂の重量平均分子量が１００，０００に至らなく、ガラス転移温度が２５℃に至らないことが確認された。
【００９７】
そして、樹脂Ｌは、分子量８，０００のポリエチレングリコールをウレタン反応なしに直ちにＬ−ラクチドの開環重合で開始剤として活用してポリ乳酸樹脂の製造を試みたものである。しかし、このような場合、開始剤のＯＨＶが高くて所望の重量平均分子量のポリ乳酸樹脂を得ることができなかった。また、前記樹脂Ｌは、Ｔｇが１５℃に過ぎず、重合コンバージョン（Ｃｏｎｖｅｒｓｉｏｎ）が低く、フィルム押出温度２００℃以上では溶融点度が過度に低くて単独ではフィルム生成が不可能であることが確認された。
【００９８】
また、樹脂Ｍは、樹脂内柔軟化成分（ポリウレタンポリオール繰り返し単位）の導入なしに、一般的なポリ乳酸樹脂製造方法により少量の１−ドデカノールを開始剤として活用してＬ−ラクチドを開環重合して製造されたポリ乳酸樹脂に該当する。このようなポリ乳酸樹脂の場合、フィルム押出温度２００℃以上で単独でフィルム生成は可能であった。ただし、このようなポリ乳酸樹脂は、分子量分布が２．３０で、非常に広いことが確認された。
【００９９】
そして、樹脂Ｏは、ポリエーテルポリオール繰り返し単位ではなく、ＰＢＳＡのようなポリエステルポリオール繰り返し単位から形成されたポリウレタンを樹脂内柔軟化成分として使用する一方、開環重合触媒と、エステル交換触媒および／またはエステルアミド交換触媒の存在下に、前記ポリウレタンとラクチドを共重合して得られたポリ乳酸系共重合体である。このようなポリ乳酸系共重合体では、前記エステルおよび／またはエステルアミド交換反応が起こりながら、前記ポリウレタンが小さいセグメントサイズでランダムに導入されてポリ乳酸繰り返し単位と共重合された形態を帯びるようになる。このような樹脂Ｏは、分子量分布が２．８５で広く、Ｔｇが本発明に比べて過度に低く、Ｔｍも比較的低いことが確認された。
【０１００】
最後に、樹脂ＰとＲは、ポリエーテルポリオール繰り返し単位にラクチドを先に付加重合して前記ポリエーテルポリオール繰り返し単位とポリ乳酸繰り返し単位が共重合されたプレポリマーを製造した後、このようなプレポリマーをジイソシアネート化合物で鎖延長させた共重合体（樹脂Ｐ）および前記プレポリマーらを３官能以上のイソシアネート化合物と反応させた分枝状共重合体（樹脂Ｒ）に該当する。このような樹脂ＰおよびＲは、分子量分布が２．５０および３．９１で広く、Ｔｇが本発明に比べて過度に低く、Ｔｍも比較的低いことが確認された。
【０１０１】
【表２】
0005960725.tif 000005
【０１０２】
前記表２を参照すると、実施例１〜５は、ポリ乳酸樹脂内の柔軟化成分（ポリウレタンポリオール繰り返し単位）の含量が５〜２０ｗｔ％になり、重量平均分子量１００，０００〜４００，０００、分子量分布１．８０〜２．１５、Ｔｇ２５〜５５℃およびＴｍ１６０〜１７８℃などの物性を有する本発明のポリ乳酸樹脂組成物を使用して製造されたものである。また、実施例６も本発明の範疇に属するポリ乳酸樹脂（樹脂Ｅ）および一般的なポリ乳酸樹脂（樹脂Ｍ）を利用して製造されたものである。
【０１０３】
このような実施例１〜６のフィルムは、共に長さおよび幅方向の初期引張強度が２０ｋｇｆ／ｍｍ２以上で、優れた機械的物性を有するばかりか、長さおよび幅方向のヤング率の合計が３５０〜７５０ｋｇｆ／ｍｍ２で、優れた柔軟性を示しながらも、適切な範囲を維持して、スチフネスも適切な水準を示すことが確認された。そして、１００℃の熱風オーブンで１時間処理した時の重量変化率が３ｗｔ％以下であり、ヘーズが５％以下、および光透過率が９０％以上であり、耐ブロッキング性にも優れているなど、透明性、ヘーズ、耐ブロッキング性および耐熱性などの諸般物性に優れていることが確認された。
【０１０４】
これに比べて、一般的なポリ乳酸樹脂Ｍで製造された比較例１のフィルムは、長さおよび幅方向ヤング率の合計が７５０ｋｇｆ／ｍｍ２を超えることによって、柔軟性が不十分で包装用フィルムとして使用されにくいことが確認された。また、このような樹脂Ｍと樹脂Ｌを共に使用して製造された比較例３のフィルムの場合には、二つの樹脂間の溶融粘度の差が過度に大きくて押出状態が不良であり、最終フィルムに波紋が発生する問題も発生した。しかも、フィルム上にピンホールが発生してフィルム外観が不良であり、また、樹脂ＬのＴｇが過度に低くて耐ブロッキング性などの問題が発生し、初期引張強度および光透過率も不良であった。
【０１０５】
そして、比較例４および５は、樹脂内柔軟化成分であるポリウレタンポリオール繰り返し単位を使用せず、可塑剤成分としてそれぞれ数平均分子量２，４００のポリ（１，３−プロパンジオール）と数平均分子量１１，０００の１，４−ブタンジオールおよび琥珀酸とアジピン酸の縮合体から作られた脂肪族ポリエステルポリオールを樹脂Ｍに単純にコンパウンディング混合してフィルム化したものである。このような比較例４および５のフィルムは、前記可塑剤成分の樹脂内分散程度が完全ではないためフィルムのヘーズが高く、時間の経過後にフィルム表面で可塑剤成分がブリードアウトされる現象が発見された。
【０１０６】
また、比較例２は、樹脂Ｈがソフトセグメントの低い含量によりガラス転移温度が比較的に高いものである。そのため、樹脂Ｈから得られたフィルムは、長さおよび幅方向のヤング率の合計が７５０ｋｇｆ／ｍｍ２を超えることによって、柔軟性が不十分で包装用フィルムとして使用されにくいことが確認された。
【０１０７】
そして、比較例６のフィルムは、ポリエステルポリオール繰り返し単位が導入され、ガラス転移温度が低いため、本発明の特性を満たさない共重合体で製造されたものである。このようなフィルムは、柔軟化成分であるポリウレタンが小さいセグメントサイズでランダムに導入されることによって、比較的優れた柔軟性を示してはいたが、ポリ乳酸繰り返し単位も比較的小さいセグメントサイズで導入されることによって、低いＴｇおよびＴｍなどによる劣悪な耐熱性を示し、ブロッキング問題でフィルム化が困難であることが確認された。また、柔軟化成分の形成のために使用されたポリエステルポリオールとポリ乳酸の低い相溶性によりフィルムのヘーズ値が高く、低い透明性を示すことが確認されており、樹脂製造中のエステルおよび／またはエステルアミド交換反応により分子量分布が広くなって溶融特性が不均一であり、フィルム押出状態の不良および機械的物性の低下を招くことが確認された。
【０１０８】
比較例７および８のフィルムは、ポリエーテルポリオールにラクチドを付加重合したプレポリマーをジイソシアネートまたは３官能以上のイソシアネート化合物でウレタン反応させて得られた樹脂を含むものであって、このような樹脂も本発明のポリ乳酸樹脂の構造的特性またはフィルム特性を満たさない。このようなフィルムは、不均一な溶融粘度および劣悪な機械的物性を示すことが確認された。また、樹脂中のハードセグメントとソフトセグメントのブロック化特性が低下し、低いＴｍおよびＴｇを示すことによって、劣悪な耐熱性を示し、ブロッキングの問題でフィルム化が困難であることが確認された。
【０１０９】
しかも、比較例６〜８のフィルムは、樹脂製造中に過量の触媒使用が要求されることによって、フィルムの製造または使用中にポリ乳酸樹脂の分解が誘導されると見られ、そのため、ピンホールの生成または高温での重量変化率を高めてフィルムの安定性が劣悪であることが確認された。